(57)【要約】【課題】不織布又は発泡体に水分散型粘着剤組成物を効果的に含浸させる粘着テープの製造方法を提供する。【解決手段】少なくとも片方の表面に剥離処理が施されている透湿性剥離紙１０の、剥離処理が施されている面上に、水分散型アクリル系粘着剤組成物２６を塗布して、剥離紙付き粘着剤層５０を調製し、剥離紙付き粘着剤層５０の該粘着剤層２０の含水率が２０〜６０％の条件下で、剥離紙付き粘着剤層５０の粘着剤層２０の側に不織布又は発泡体３０を積層して、該水分散型アクリル系粘着剤組成物２６を不織布又は発泡体３０に含浸させ、粘着剤層２０の水分率が５％以下になるまで養生又は加熱乾燥させることを特徴とする、粘着テープ４０の製造方法。【選択図】図１
2007270034.tif 000002
【特許請求の範囲】
【請求項１】
少なくとも片方の表面に剥離処理が施されている透湿性剥離紙の、該剥離処理が施されている面上に、水分散型粘着剤組成物を塗布して、剥離紙付き粘着剤層を調製し、
該剥離紙付き粘着剤層の該粘着剤層の含水率が２０〜６０％の条件下で、該剥離紙付き粘着剤層の該粘着剤層の側に不織布又は発泡体を積層して、該水分散型粘着剤組成物を該不織布又は発泡体に含浸させて、該粘着剤層と該不織布又は発泡体とが積層された積層シートを調製し、
該積層シートの該粘着剤層の水分率を５％以下に調整することを特徴とする粘着テープの製造方法。
【請求項２】
少なくとも片方の表面に剥離処理が施されている透湿性剥離紙の、該剥離処理が施されている面上に、水分散型粘着剤組成物を塗布して、剥離紙付き粘着剤層を調製し、
該剥離紙付き粘着剤層の該粘着剤層の含水率が２０〜５０％の条件下で、該剥離紙付き粘着剤層の該粘着剤層の側に不織布又は発泡体を積層して、該水分散型粘着剤組成物を該不織布又は発泡体に含浸させて、該剥離紙付き粘着剤層と該不織布又は発泡体とが積層された積層シートを調製し、
該積層シートの該粘着剤層の水分率が５％以下になるまで養生させることを特徴とする請求項１に記載の粘着テープの製造方法。
【請求項３】
前記養生が１〜７日間の養生である請求項２に記載の粘着テープの製造方法。
【請求項４】
前記養生が、前記積層シートを巻き取った原反状態での養生である請求項２又は３に記載の粘着テープの製造方法。
【請求項５】
少なくとも片方の表面に剥離処理が施されている透湿性剥離紙の、該剥離処理が施されている面上に、水分散型粘着剤組成物を塗布して、剥離紙付き粘着剤層を調製し、
該剥離紙付き粘着剤層の該粘着剤層の含水率が２０〜６０％の条件下で、該剥離紙付き粘着剤層の該粘着剤層の側に不織布又は発泡体を積層して、該水分散型粘着剤組成物を該不織布又は発泡体に含浸させて、該剥離紙付き粘着剤層と該不織布又は発泡体とが積層された積層シートを調製し、
該積層シートの該粘着剤層の水分率が５％以下になるまで加熱乾燥させることを特徴とする請求項１に記載の粘着テープの製造方法。
【請求項６】
前記透湿性剥離紙がダイレクトグラシン紙又はクレーコート紙である、請求項１〜５のうちいずれかに記載の粘着テープの製造方法。
【請求項７】
前記水分散型粘着剤組成物が、水分散型アクリル系粘着剤組成物である請求項１〜６のいずれかに記載の粘着テープの製造方法。
【請求項８】
少なくとも片方の表面に剥離処理が施されている第一の透湿性剥離紙の、該剥離処理が施されている面上に、第一の水分散型粘着剤組成物を塗布して、第一の剥離紙付き粘着剤層を調製し、
該第一の剥離紙付き粘着剤層の該第一の粘着剤層の含水率が２０〜６０％の条件下で、該第一の剥離紙付き粘着剤層の該第一の粘着剤層の側に不織布又は発泡体を積層して、該第一の水分散型粘着剤組成物を該不織布又は発泡体に含浸させ、
少なくとも片方の表面に剥離処理が施されている第二の透湿性剥離紙の、該剥離処理が施されている面上に、第二の水分散型粘着剤組成物を塗布して、第二の剥離紙付き粘着剤層を調製し、
該第二の剥離紙付き粘着剤層の該第二の粘着剤層の含水率が２０〜６０％の条件下で、該第二の剥離紙付き粘着剤層の該第二の粘着剤層の側に、該不織布又は発泡体の該第一の透湿性剥離紙とは反対の側を積層して、該第二の水分散型粘着剤組成物を該不織に含浸させて、該第一の粘着剤層及び該第二の粘着剤層と、該不織布又は発泡体とが積層された、両面に剥離紙を有する両面積層シートを調製し、
該両面積層シートの該第一の粘着剤層及び該第二の粘着剤層の水分率を５％以下に調製することを特徴とする両面粘着テープの製造方法。
【請求項９】
少なくとも片方の表面に剥離処理が施されている第一の透湿性剥離紙の、該剥離処理が施されている面上に、第一の水分散型粘着剤組成物を塗布して、第一の剥離紙付き粘着剤層を調製し、
該第一の剥離紙付き粘着剤層の該第一の粘着剤層の含水率が２０〜５０％の条件下で、該第一の剥離紙付き粘着剤層の該第一の粘着剤層の側に不織布又は発泡体を積層して、該第一の水分散型粘着剤組成物を該不織布又は発泡体に含浸させ、
少なくとも片方の表面に剥離処理が施されている第二の透湿性剥離紙の、該剥離処理が施されている面上に、第二の水分散型粘着剤組成物を塗布して、第二の剥離紙付き粘着剤層を調製して、該第一の粘着剤層及び該第二の粘着剤層と、該不織布又は発泡体とが積層された、両面に剥離紙を有する両面積層シートを調製し、
該両面積層シートの該第二の剥離紙付き粘着剤層の該第二の粘着剤層の含水率が２０〜５０％の条件下で、該第二の剥離紙付き粘着剤層の該第二の粘着剤層の側に、該不織布又は発泡体の該第一の透湿性剥離紙とは反対の側を積層して、該第二の水分散型粘着剤組成物を該不織布又は発泡体に含浸させ、
該第一の粘着剤層及び該第二の粘着剤層の水分率が５％以下になるまで養生させることを特徴とする請求項８に記載の両面粘着テープの製造方法。
【請求項１０】
前記養生が１〜７日間の養生である請求項９に記載の両面粘着テープの製造方法。
【請求項１１】
前記養生が、前記積層シートを巻き取った原反状態での養生である請求項９又は１０に記載の粘着テープの製造方法。
【請求項１２】
少なくとも片方の表面に剥離処理が施されている第一の透湿性剥離紙の、該剥離処理が施されている面上に、第一の水分散型粘着剤組成物を塗布して、第一の剥離紙付き粘着剤層を調製し、
該第一の剥離紙付き粘着剤層の該第一の粘着剤層の含水率が２０〜６０％の条件下で、該第一の剥離紙付き粘着剤層の該第一の粘着剤層の側に不織布又は発泡体を積層して、該第一の水分散型粘着剤組成物を該不織布又は発泡体に含浸させ、
少なくとも片方の表面に剥離処理が施されている第二の透湿性剥離紙の、該剥離処理が施されている面上に、第二の水分散型粘着剤組成物を塗布して、第二の剥離紙付き粘着剤層を調製し、
該第二の剥離紙付き粘着剤層の該第二の粘着剤層の含水率が２０〜６０％の条件下で、該第二の剥離紙付き粘着剤層の該第二の粘着剤層の側に、該不織布又は発泡体の該第一の透湿性剥離紙とは反対の側を積層して、該第二の水分散型粘着剤組成物を該不織布又は発泡体に含浸させて、該第一の粘着剤層及び該第二の粘着剤層と、該不織布又は発泡体とが積層された、両面に剥離紙を有する両面積層シートを調製し、
該両面に剥離紙を有する両面積層シートの該第一の粘着剤層及び該第二の粘着剤層の水分率が５％以下になるまで加熱乾燥させることを特徴とする請求項８に記載の両面粘着テープの製造方法。
【請求項１３】
前記第一の透湿性剥離紙又は前記第二の透湿性剥離紙がダイレクトグラシン紙又はクレーコート紙である、請求項８〜１２のうちいずれかに記載の両面粘着テープの製造方法。
【請求項１４】
前記水分散型粘着剤組成物が、水分散型アクリル系粘着剤組成物である請求項８〜１３のいずれかに記載の粘着テープの製造方法。
【請求項１５】
少なくとも片方の表面に剥離処理が施されている透湿性剥離紙の、該剥離処理が施されている面上に、第一の水分散型粘着剤組成物を塗布して、剥離紙付き粘着剤層を調製し、
該剥離紙付き粘着剤層の該第一の粘着剤層の含水率が２０〜６０％の条件下で、該剥離紙付き粘着剤層の該第一の粘着剤層の側に不織布又は発泡体を積層して、該第一の水分散型粘着剤組成物を該不織布又は発泡体に含浸させ、
該不織布又は発泡体の該透湿性剥離紙とは反対の側に、第二の水分散型粘着剤組成物からなる含水率が２０〜６０％の第二の粘着剤層を形成し、該第二の水分散型粘着剤組成物を該不織布又は発泡体に含浸させて、該第一の粘着剤層及び該第二の粘着剤層と、該不織布又は発泡体とが積層された、片面に剥離紙を有する両面積層シートを調製し、
該片面に剥離紙を有する両面積層シートの該第一の粘着剤層及び該第二の粘着剤層の水分率を５％以下に調製することを特徴とする両面粘着シートの製造方法。
【請求項１６】
少なくとも片方の表面に剥離処理が施されている透湿性剥離紙の、該剥離処理が施されている面上に、第一の水分散型粘着剤組成物を塗布して、剥離紙付き粘着剤層を調製し、
該剥離紙付き粘着剤層の該第一の粘着剤層の含水率が２０〜５０％の条件下で、該剥離紙付き粘着剤層の該第一の粘着剤層の側に不織布又は発泡体を積層して、該第一の水分散型粘着剤組成物を該不織布又は発泡体に含浸させ、
該不織布又は発泡体の該透湿性剥離紙とは反対の側に、第二の水分散型粘着剤組成物からなる含水率が２０〜５０％の第二の粘着剤層を形成し、該第二の水分散型粘着剤組成物を該不織布又は発泡体に含浸させて、該第一の粘着剤層及び該第二の粘着剤層と、該不織布又は発泡体とが積層された、片面に剥離紙を有する両面積層シートを調製し、
該片面に剥離紙を有する両面積層シートの該第一の粘着剤層及び該第二の粘着剤層の水分率が５％以下になるまで養生させることを特徴とする請求項１５に記載の両面粘着テープの製造方法。
【請求項１７】
前記養生が１〜７日間の養生である請求項１６に記載の両面粘着テープの製造方法。
【請求項１８】
前記養生が、前記積層シートを巻き取った原反状態での養生である請求項１６又は１７に記載の粘着テープの製造方法。
【請求項１９】
少なくとも片方の表面に剥離処理が施されている透湿性剥離紙の、該剥離処理が施されている面上に、第一の水分散型粘着剤組成物を塗布して、剥離紙付き粘着剤層を調製し、
該剥離紙付き粘着剤層の該第一の粘着剤層の含水率が２０〜６０％の条件下で、該剥離紙付き粘着剤層の該第一の粘着剤層の側に不織布又は発泡体を積層して、該第一の水分散型粘着剤組成物を該不織布又は発泡体に含浸させ、
該不織布又は発泡体の該透湿性剥離紙とは反対の側に、第二の水分散型粘着剤組成物からなる含水率が２０〜６０％の第二の粘着剤層を形成し、該第二の水分散型粘着剤組成物を該不織布又は発泡体に含浸させて、該第一の粘着剤層及び該第二の粘着剤層と、該不織布又は発泡体とが積層された、片面に剥離紙を有する両面積層シートを調製し、
該片面に剥離紙を有する両面積層シートの該第一の粘着剤層及び該第二の粘着剤層の水分率が５％以下になるまで加熱乾燥させることを特徴とする請求項１５に記載の両面粘着テープの製造方法。
【請求項２０】
前記透湿性剥離紙がダイレクトグラシン紙又はクレーコート紙である、請求項１５〜１９のうちいずれかに記載の両面粘着テープの製造方法。
【請求項２１】
前記水分散型粘着剤組成物が、水分散型アクリル系粘着剤組成物である請求項１５〜２０のいずれかに記載の粘着テープの製造方法。
【発明の詳細な説明】
【技術分野】
【０００１】
本発明は、水分散型粘着剤組成物を粘着剤層に用いた粘着テープの製造方法に関する。特に、本発明は、水分散型粘着剤組成物を不織布又は発泡体へ効果的に含浸させる粘着テープの製造方法に関する。
【背景技術】
【０００２】
従来から使用されている溶剤型粘着剤は、有機溶剤中で合成されるため、粘着テープ生産段階での溶剤の揮発、また粘着テープに微量に残留する溶剤の揮発が、人体、環境へ及ぼす影響が問題になっており、近年水分散型粘着剤への転換が求められている。
一方、不織布や発泡体を中芯や基材として使用する両面粘着テープ、または片面粘着テープの製造方法として、剥離紙に粘着剤を塗工し、溶媒を乾燥させ、不織布や発泡体へ積層させる転写塗工法が一般に採用されている。転写塗工法では、粘着テープの品質を確保する上で、粘着剤層を不織布や発泡体へ充分に含浸させること（以下、含浸性という）が重要となる。含浸性が不足した場合、粘着テープとしての接着強度の不足や、一定期間貼付した後剥離する再剥離性が発現されないとう不具合が生じ、粘着テープとしての品質の著しい低下を招く。
しかしながら、水分散型粘着剤を使用した場合、充分な含浸性を得ることが難しいと言う問題があった。
【０００３】
粘着テープの製造方法として、特許文献１には、寸法安定性にすぐれ、生産性がよく、品質のよい両面粘着テープの製造方法を提供することを目的として、剥離紙にアクリルエマルジョン型粘着剤を塗布し、乾燥炉にて残留水分１〜３％に乾燥したのち不織布と積層し、巻き取るという工程で一次原反を作成し、同様の工程で作成した二次原反と積層する両面粘着テープの製造方法が開示されている。
【０００４】
特許文献２には、粘着シートの非極性被着体への接着性等を向上させる手段として、全固形分中の溶剤可溶分が２０〜９０重量％であり、かつガラス転移温度が−２０℃以下であり、重量平均分子量が１０万以上のアクリル系樹脂を含有するアクリル系接着剤組成物が提案されている。ここでは、例えば、アクリル系接着剤組成物を紙基材剥離紙に塗布し、１２０℃で３分乾燥し、厚さ７０μｍの粘着剤層を形成させ、この粘着剤層を坪量１４ｇのレーヨン・パルプ製不織布の両面に貼り合わせ、粘着テープを作製している。
【０００５】
上記のように、不織布を構成材料として水分散型粘着剤組成物を用いた粘着シートは、一般に、剥離紙に水分散型アクリル系粘着剤組成物を塗布し、乾燥炉にて残留水分１〜３％に乾燥させたのち不織布と積層するという工程で製造されている。
【特許文献１】特開平８−６７８６２号公報
【特許文献２】特開２００３−１０５２９８号公報
【発明の開示】
【発明が解決しようとする課題】
【０００６】
溶剤型粘着剤組成物を用いた粘着テープの場合には、図３に示すように、一般に溶剤型粘着剤組成物が粘着剤層２１から不織布又は発泡体３０の側に良好に含浸し易い。ここで、粘着テープ４２は、剥離紙１１、溶剤型粘着剤組成物からなる粘着剤層２１及び溶剤型粘着剤組成物が含浸した不織布又は発泡体３２から構成される。これに対し、一般に水分散型粘着剤組成物は粘着剤層２０から不織布又は発泡体３０の側に充分には含浸し難い。これは、水分散型粘着剤は、一般に高分子量化や三次元化し易く、溶剤型粘着剤に比べ粘着剤の流動性が乏しくなり含浸性に劣る傾向にある。ここで、粘着テープ４１は、剥離紙１１、水分散型アクリル系粘着剤組成物からなる粘着剤層２０、水分散型アクリル系粘着剤組成物が含浸した不織布又は発泡体３１及び不織布又は発泡体３０から構成される。
【０００７】
特に、水分散型のアクリル系樹脂の場合には、乳化剤や界面活性剤を用いることにより水性媒体中に形成されるミセルにモノマー滴からモノマーが移動し、そのミセル中で重合を進行させることにより製造されるが、このような製造方法では、溶液重合と比較してモノマーが高度に濃縮された状態となり、ラジカル重合性不飽和二重結合以外の部位にラジカルが発生し易く、分岐又は架橋構造の樹脂が生成しやすい。すなわち、溶液重合型のアクリル系樹脂に比べて、水分散型のアクリル系樹脂は、高分子量化し易く、三次元化し易い。その結果、溶剤型に比べ水分散型は不織布や発泡体への含浸性に劣る傾向にあった。
【０００８】
粘着剤組成物の粘着剤層から不織布又は発泡体の側への含浸（以下、含浸性という）が不足した場合、反発力の掛かる用途において不織布又は発泡体から粘着剤が脱離することにより粘着テープとしての接着強度が不足したり、一定期間貼付した後にリサイクル等の目的で剥離する際には、粘着剤が被着体に残ってしまい良好な再剥離性が発現されないという不具合が生じ、粘着テープとしての品質の著しい低下を招く。したがって、粘着テープの品質を確保する上で、良好な含浸性の確保が重要となっている。
【０００９】
そこで、本発明の課題は、水分散型粘着剤組成物を用い、不織布又は発泡体を構成要素とする粘着テープにおいて、不織布又は発泡体に水分散型粘着剤組成物を効果的に含浸させる粘着テープの製造方法を提供することにある。
【課題を解決するための手段】
【００１０】
本発明者は、上記課題を解決するために、水分散型粘着剤組成物を用いた粘着テープの製造方法について鋭意研究を重ねた結果、剥離紙上に塗布された粘着剤層に不織布又は発泡体を接触させて粘着テープを調製する方法において、水分散型粘着剤組成物からなる粘着剤層が２０％以上の水分をもつ状態、すなわち、充分な粘着力を発現できない状態で不織布又は発泡体と積層して積層シートを形成し、シート積層後に粘着テープとして好適な水分量に調節することにより、水分散型粘着剤組成物の流動性が保持されて、粘着剤層から不織布又は発泡体の側へ良好に含浸し、粘着剤層と不織布又は発泡体層とが好適に積層された粘着テープが得られることが分かった。更には、透湿性の剥離紙を使用することにより、高い含水率にて形成された積層シートからの水分量の調整が好適にできると共に、高い含水率で形成された積層シートをそのまま巻き取った原反状態でも好適な含水率に調整でき、好適に粘着テープが得られることを見出した。
【００１１】
すなわち、本発明は、少なくとも片方の表面に剥離処理が施されている透湿性剥離紙の、該剥離処理が施されている面上に、水分散型粘着剤組成物を塗布して、剥離紙付き粘着剤層を調製し、
該剥離紙付き粘着剤層の該粘着剤層の含水率が２０〜６０％の条件下で、該剥離紙付き粘着剤層の該粘着剤層の側に不織布又は発泡体を積層して、該水分散型粘着剤組成物を該不織布又は発泡体に含浸させて、該剥離紙付き粘着剤層と該不織布又は発泡体とが積層された積層シートを調製し、
該積層シートの該粘着剤層の水分率を５％以下に調整することを特徴とする粘着テープの製造方法である。
【発明の効果】
【００１２】
本発明の粘着テープの製造方法においては、既存の生産設備を用いることができるうえに、水分散型粘着剤組成物を用いて有機溶剤を使用しないので、粘着テープ生産段階における溶剤の揮発や、粘着剤中に微量に残留する溶剤の経時的揮発の心配がない。また、本発明の粘着テープの製造方法においては、図１に示すように、透湿性剥離紙付き粘着剤層５０と不織布又は発泡体３０とを積層するので、水分散型粘着剤組成物２６を不織布又は発泡体３０の側に効果的に含浸させることができ、透湿性剥離紙１０を用いることにより良好に乾燥させることができる。この結果、水分散型粘着剤であっても良好な含浸性を確保することができ、反発力のかかる部分の用途で使用された場合でも強固な接着性を発現することができる。更に、再剥離性が求められる場合においても、粘着剤が不織布又は発泡体に充分に含浸しているために、剥離作業時に粘着剤が不織布又は発泡体から脱離することなく剥がすことが可能となる。なお、図１において、粘着テープ４０は、透湿性剥離紙１０、水分散型粘着剤組成物２６からなる粘着剤層２０及び水分散型粘着剤組成物２６が含浸した不織布又は発泡体３１から構成されている。
【発明を実施するための最良の形態】
【００１３】
本発明の粘着テープの製造方法は、少なくとも片方の表面に剥離処理が施されている透湿性剥離紙の、該剥離処理が施されている面上に、水分散型粘着剤組成物を塗布して、剥離紙付き粘着剤層を調製し、
該剥離紙付き粘着剤層の該粘着剤層の含水率が２０〜６０％の条件下で、該剥離紙付き粘着剤層の該粘着剤層の側に不織布又は発泡体を積層して、該水分散型粘着剤組成物を該不織布又は発泡体に含浸させて、該粘着剤層と該不織布又は発泡体とが積層された積層シートを調製し、
該積層シートの該粘着剤層の水分率を５％以下に調整するものである。
【００１４】
＜剥離紙付き粘着剤層の調製＞
本発明の製造方法においては、まず、少なくとも片方の表面に剥離処理が施されている透湿性剥離紙の、該剥離処理が施されている面上に、水分散型粘着剤組成物を塗布して、剥離紙つき粘着剤層を調製する。
【００１５】
本発明において使用する透湿性剥離紙としては、少なくとも片方の表面に剥離処理がなされているものを使用できる。具体的には、グラシン紙又はクラフト紙の少なくとも片方の表面に、透湿性の樹脂からなる目止め剤層又はクレー層を介して、剥離剤層が積層されてなる透湿性剥離紙を挙げることができる。一般に「ダイレクトグラシン紙」又は「クレーコート紙」として市販されているリサイクル可能な透湿性剥離紙を使用することができる。目止め剤層を構成する透湿性の樹脂としてはポリビニルアルコールを挙げることができ、剥離剤層を構成する剥離剤としては、フッソ樹脂又はシリコーン樹脂を挙げることができる。例えば、図４又は図５に示すような、透湿性剥離紙１０（第一の透湿性剥離紙、第二の透湿性剥離紙）を用いることができる。図４に示す透湿性剥離紙１０は、剥離剤層１２、クレー層１３、クラフト紙１４及びクレー層１３が、この順に積層されて構成されている。図５に示す透湿性剥離紙１０は、剥離剤層１２、目止め剤層１５及びクラフト紙１４が、この順に積層されて構成されている。
【００１６】
図６に示すような、剥離剤層１２、ポリエチレン層１６、クラフト紙１４及びポリエチレン層１６がこの順に積層されて構成される非透湿性の剥離紙１１を用いて、粘着剤層の含水率が２０％以上の条件で不織布又は発泡体を積層した場合には、湿った粘着剤層から水分が放出されず、良好に乾燥させることができない。したがって、それによって得られるシートは粘着テープとしての機能を発揮しない。一方、本発明の粘着テープの製造方法において用いる透湿性剥離紙１０は、良好に水分を放出させることができ、適度な条件で、粘着剤層の水分率が５％以下になるまで養生又は加熱乾燥させることが可能となり、上記課題に適合した粘着テープを得ることができる。
【００１７】
本発明の粘着テープの製造方法において用いる透湿性剥離紙の厚さとしては、５０〜２００μｍのものを好適に用いることができる。
【００１８】
本発明において透湿性剥離紙上に塗布する水分散型粘着剤組成物としては、特に限定されず、アクリル系、ゴム系、ビニルエーテル系、ウレタン系、ポリエステル系、シリコーン系等の水分散型粘着剤を使用することができる。
【００１９】
当該水分散型粘着剤組成物を透湿性剥離紙に塗布する時の、水分散型粘着剤組成物の粘度が高すぎると、スジができて、均一な膜厚の粘着層が形成されない。したがって、剥離紙に粘着剤層を均一に塗布しようとすると、この時の水分散型粘着剤組成物の粘度を特定の範囲にする必要があり、そのためには、水分率を所定の範囲にする必要がある。透湿性剥離紙に水分散型粘着剤組成物を塗布する時の、水分散型粘着剤組成物の水分率は、３５〜６０％が好ましい。
【００２０】
透湿性剥離紙に水分散型粘着剤組成物を塗布する方法としては、コンマコーター、ロールコーター、バーコーター、グラビアコーター、ダイコーター、リップコーターなど、慣用のコーターを用いた方法を採用することができる。
【００２１】
＜積層シートの調製＞
本発明の製造方法においては、上記剥離紙付き粘着剤層を調製した後、該剥離紙付き粘着剤層の該粘着剤層の含水率が２０〜６０％の条件下で、該剥離紙付き粘着剤層の該粘着剤層の側に不織布又は発泡体を積層して、該水分散型粘着剤組成物を該不織布又は発泡体に含浸させて、該粘着剤層と該不織布又は発泡体とが積層された積層シートを調製する。
【００２２】
当該積層シートの調製においては、剥離紙付き粘着剤層の該粘着剤層の側に不織布又は発泡体を積層する際、粘着剤層の含水率を２０〜６０％の高含水率の条件で積層する。従来の方法においては、不織布又は発泡体を積層する際の粘着剤層の含水率は、良好な粘着性を発現させるために低い含水率とされている。これに対し、本発明においては、この含水率を２０％以上とすることにより、水分散型アクリル系粘着剤組成物を不織布又は発泡体に良好に含浸させることができる。この含水率が、６０％を超えて水分が多すぎると、不織布又は発泡体と積層した際に横から水分散型アクリル系粘着剤組成物がはみ出すおそれがある。
【００２３】
当該粘着剤層の含水率は、２０〜６０％の含水率の水分散型粘着剤組成物を塗布してもよいし、必要に応じて乾燥処理してもよい。後の工程で粘着剤層の水分率を養生により５％以下とする場合には、当該含水率は２０〜５０％とすることが好ましく、２０〜４０％がさらに好ましい。乾燥処理を行う場合には、例えば、８０〜１００℃の乾燥炉にて３０〜６０秒間乾燥処理する方法が好ましく挙げられる。
【００２４】
剥離紙付き粘着剤層に積層する不織布又は発泡体としては、通常粘着テープに使用される不織布や発泡体を使用できる。不織布の材質としては、パルプ、レーヨン、麻、アクリロニトリル、ナイロン、ポリエステル等が挙げられ、それらを単独又は併用する形で使用することができる。また、発泡体の材質としては、ポリエチレン、ポリプロピレン、ポリウレタン、ゴム等が挙げられ、それらを単独又は併用する形で使用することができる。
【００２５】
＜水分率の調整＞
本発明の製造方法においては、上記のとおり、高含水率の粘着剤層と、不織布又は発泡体とが積層された積層シートを調製した後、該粘着剤層の水分率を５％以下、好ましくは３％以下に調整して好適な粘着性を有する粘着テープを得る。
【００２６】
水分率の調整は、養生、加熱乾燥又はこれらの併用により調整できる。なかでも、養生は、高い含水率で粘着剤層と不織布とを積層させても、生産後に特別な処理を必要とせず、生産効率を落とすことなく粘着テープの製造が可能となるため、好適に適用できる。
【００２７】
前記養生は１〜７日間の養生であることが好ましい。本発明の粘着テープの製造方法においては、透湿性剥離紙を用いているので、剥離紙付き粘着剤層が枚葉状又はロール状に多数積層された形態であっても、室温下、１日〜１週間の養生で、該粘着剤層の水分率を５％以下にすることができる。また、室温下、１日〜１週間の養生で、該粘着剤層の水分率を３〜４％にできる透湿性剥離紙を選択することがより好ましい。また、養生する環境を３５〜４５℃とすることが好ましい。３５〜４５℃とすることにより、剥離紙に吸湿された水分が空気中へ蒸発される速度を加速することができ、養生時間を短縮することができる。
【００２８】
加熱乾燥により水分率を５％以下にする場合には、剥離紙付き粘着剤層の該粘着剤層の含水率が２０〜６０％の条件下で、該剥離紙付き粘着剤層の該粘着剤層の側に不織布又は発泡体を積層した後、温風、赤外線照射又はその併用により、含有する水分を蒸発させる。本加熱乾燥法は、特に不織布を中芯とする両面粘着テープの製造に効果的である。
【００２９】
また、本発明においては、剥離紙に透湿性の剥離紙を使用しているため、含水率の高い状態で巻き取った原反の状態で、水分率の調整をすることができる。これにより、高い含水率で粘着剤層と不織布とを積層させても、生産効率を落とすことなく粘着テープの製造が可能となる。
【００３０】
本発明の粘着テープの製造方法において、養生又は加熱乾燥後の粘着剤層の好ましい厚さは、３０〜２００μｍであり、より好ましくは５０〜１００μｍである。
【００３１】
本発明の粘着テープの製造方法において、粘着テープの製品形態は特に限定されるものではなく、枚葉状若しくはロール状であっても良く、又はシート状であっても良い
【００３２】
＜両面テープ＞
本発明の製造方法においては、上記にて形成された粘着テープの裏面に、再度粘着剤層を形成することにより両面粘着テープを得ることもできる。当該粘着剤層には剥離紙を有していてもよいし、剥離紙を有さないものであってもよい。
【００３３】
＜具体的態様＞
本発明の粘着テープの製造方法、両面粘着テープの製造方法の態様としては、以下の６つの態様を好ましく例示できる。
本発明の第一の形態の粘着テープの製造方法は、少なくとも片方の表面に剥離処理が施されている透湿性剥離紙の、該剥離処理が施されている面上に、水分散型アクリル系粘着剤組成物を塗布して、剥離紙付き粘着剤層を調製して、該粘着剤層と該不織布又は発泡体とが積層された積層シートを調製し、
該積層シートの該剥離紙付き粘着剤層の該粘着剤層の含水率が２０〜５０％の条件下で、該剥離紙付き粘着剤層の該粘着剤層の側に不織布又は発泡体を積層して、該水分散型アクリル系粘着剤組成物を該不織布又は発泡体に含浸させ、
該粘着剤層の水分率が５％以下になるまで養生させることを特徴とする。
【００３４】
本発明の第二の形態の粘着テープの製造方法は、少なくとも片方の表面に剥離処理が施されている透湿性剥離紙の、該剥離処理が施されている面上に、水分散型アクリル系粘着剤組成物を塗布して、剥離紙付き粘着剤層を調製して、該粘着剤層と該不織布又は発泡体とが積層された積層シートを調製し、
該積層シートの該剥離紙付き粘着剤層の該粘着剤層の含水率が２０〜６０％の条件下で、該剥離紙付き粘着剤層の該粘着剤層の側に不織布又は発泡体を積層して、該水分散型アクリル系粘着剤組成物を該不織布又は発泡体に含浸させ、
該粘着剤層の水分率が５％以下になるまで加熱乾燥させることを特徴とする。
【００３５】
本発明の第三の形態の両面粘着テープの製造方法は、少なくとも片方の表面に剥離処理が施されている第一の透湿性剥離紙の、該剥離処理が施されている面上に、第一の水分散型アクリル系粘着剤組成物を塗布して、第一の剥離紙付き粘着剤層を調製し、
該第一の剥離紙付き粘着剤層の該第一の粘着剤層の含水率が２０〜５０％の条件下で、該第一の剥離紙付き粘着剤層の該第一の粘着剤層の側に不織布又は発泡体を積層して、該第一の水分散型アクリル系粘着剤組成物を該不織布又は発泡体に含浸させ、
少なくとも片方の表面に剥離処理が施されている第二の透湿性剥離紙の、該剥離処理が施されている面上に、第二の水分散型アクリル系粘着剤組成物を塗布して、第二の剥離紙付き粘着剤層を調製して、該第一の粘着剤層及び該第二の粘着剤層と、該不織布又は発泡体とが積層された、両面に剥離紙を有する両面積層シートを調製し、
該両面に剥離紙を有する両面積層シートの該第二の剥離紙付き粘着剤層の該第二の粘着剤層の含水率が２０〜５０％の条件下で、該第二の剥離紙付き粘着剤層の該第二の粘着剤層の側に、該不織布又は発泡体の該第一の透湿性剥離紙とは反対の側を積層して、該第二の水分散型アクリル系粘着剤組成物を該不織布又は発泡体に含浸させ、
該第一の粘着剤層及び該第二の粘着剤層の水分率が５％以下になるまで養生させることを特徴とする。
【００３６】
本発明の第四の形態の両面粘着テープの製造方法は、少なくとも片方の表面に剥離処理が施されている第一の透湿性剥離紙の、該剥離処理が施されている面上に、第一の水分散型アクリル系粘着剤組成物を塗布して、第一の剥離紙付き粘着剤層を調製し、
該第一の剥離紙付き粘着剤層の該第一の粘着剤層の含水率が２０〜６０％の条件下で、該第一の剥離紙付き粘着剤層の該第一の粘着剤層の側に不織布又は発泡体を積層して、該第一の水分散型アクリル系粘着剤組成物を該不織布又は発泡体に含浸させ、
少なくとも片方の表面に剥離処理が施されている第二の透湿性剥離紙の、該剥離処理が施されている面上に、第二の水分散型アクリル系粘着剤組成物を塗布して、第二の剥離紙付き粘着剤層を調製して、該第一の粘着剤層及び該第二の粘着剤層と、該不織布又は発泡体とが積層された、両面に剥離紙を有する両面積層シートを調製し、
該両面に剥離紙を有する両面積層シートの該第二の剥離紙付き粘着剤層の該第二の粘着剤層の含水率が２０〜６０％の条件下で、該第二の剥離紙付き粘着剤層の該第二の粘着剤層の側に、該不織布又は発泡体の該第一の透湿性剥離紙とは反対の側を積層して、該第二の水分散型アクリル系粘着剤組成物を該不織布又は発泡体に含浸させ、
該第一の粘着剤層及び該第二の粘着剤層の水分率が５％以下になるまで加熱乾燥させることを特徴とする。
【００３７】
本発明の第五の形態の両面粘着テープの製造方法は、少なくとも片方の表面に剥離処理が施されている透湿性剥離紙の、該剥離処理が施されている面上に、第一の水分散型アクリル系粘着剤組成物を塗布して、剥離紙付き粘着剤層を調製し、
該剥離紙付き粘着剤層の該第一の粘着剤層の含水率が２０〜５０％の条件下で、該剥離紙付き粘着剤層の該第一の粘着剤層の側に不織布又は発泡体を積層して、該第一の水分散型アクリル系粘着剤組成物を該不織布又は発泡体に含浸させ、
該不織布又は発泡体の該透湿性剥離紙とは反対の側に、第二の水分散型アクリル系粘着剤組成物からなる含水率が２０〜５０％の第二の粘着剤層を形成し、該第二の水分散型アクリル系粘着剤組成物を該不織布又は発泡体に含浸させ、て、該第一の粘着剤層及び該第二の粘着剤層と、該不織布又は発泡体とが積層された、片面に剥離紙を有する両面積層シートを調製し、
該片面に剥離紙を有する両面積層シートの該第一の粘着剤層及び該第二の粘着剤層の水分率が５％以下になるまで養生させることを特徴とする。
【００３８】
本発明の第六の形態の両面粘着テープの製造方法は、少なくとも片方の表面に剥離処理が施されている透湿性剥離紙の、該剥離処理が施されている面上に、第一の水分散型アクリル系粘着剤組成物を塗布して、剥離紙付き粘着剤層を調製し、
該剥離紙付き粘着剤層の該第一の粘着剤層の含水率が２０〜６０％の条件下で、該剥離紙付き粘着剤層の該第一の粘着剤層の側に不織布又は発泡体を積層して、該第一の水分散型アクリル系粘着剤組成物を該不織布又は発泡体に含浸させ、
該不織布又は発泡体の該透湿性剥離紙とは反対の側に、第二の水分散型アクリル系粘着剤組成物からなる含水率が２０〜６０％の第二の粘着剤層を形成し、該第二の水分散型アクリル系粘着剤組成物を該不織布又は発泡体に含浸させて、該第一の粘着剤層及び該第二の粘着剤層と、該不織布又は発泡体とが積層された、片面に剥離紙を有する両面積層シートを調製し、
該片面に剥離紙を有する両面積層シートの該第一の粘着剤層及び該第二の粘着剤層の水分率が５％以下になるまで加熱乾燥させることを特徴とする。
【００３９】
本発明の第五及び第六の形態の両面粘着テープの製造方法において、第二の粘着剤層を形成する工程としては、該不織布又は発泡体の該透湿性剥離紙とは反対の側に、第二の水分散型アクリル系粘着剤組成物を塗布して、第二の粘着剤層を形成することができ、第三又は第四の形態の両面粘着テープの製造方法と同様に、少なくとも片方の表面に剥離処理が施されている第二の透湿性剥離紙の、該剥離処理が施されている面上に、第二の水分散型アクリル系粘着剤組成物を塗布して、第二の粘着剤層を形成し、その後、第二の透湿性剥離紙を剥離する方法を採用することもできる。
【実施例】
【００４０】
（実施例１）
（粘着剤の合成）
撹拌機、還流冷却管、窒素導入管、温度計、滴下漏斗を備えた反応容器に脱イオン水４０部を入れ、窒素を吹き込みながら７５℃まで昇温した。撹拌下、ｔ−ブチルハイドロパーオキサイド０．０２部、Ｌ−アスコルビン酸０．０１部を添加し、続いてアクリル単量体としてアクリル酸ブチル９２部、酢酸ビニル５部、アクリル酸２部、Ｎ−メチロールアクリルアミド１部、ラウリルメルカプタン０．０２部からなる単量体混合物に、ラテムルＥ−１１８Ｂ（花王社製：有効成分２５％）１．６部と脱イオン水１５部を加えて乳化させたモノマープレエマルジョンの一部（４部）を添加し、反応容器内温度を７５℃に保ちながら６０分間で重合させた。引き続き、反応容器内温度を７５℃に保ちながら、残りのモノマープレエマルジョンと、ｔ−ブチルハイドロパーオキサイドの水溶液（有効成分１％）１５部、Ｌ−アスコルビン酸の水溶液（有効成分０．５％）１５部を各々別の滴下漏斗を使用して、反応容器内温度を７５℃に保ちながら２４０分間かけて滴下して重合せしめた。滴下終了後、同温度にて１８０分間撹拌し、内容物を冷却した後、ｐＨが８．５になるようにアンモニア水（有効成分１０％）で調整した。ここで得られた水性分散液１００部に対して、レベリング剤としてサーフィノール４２０（エアー・プロダクツ・ジャパン社製）１．０部を添加した後、固形分が５３％となるように水分調製し、１００メッシュ金網で濾過してエマルジョン型粘着剤を調製した。
【００４１】
（粘着テープの調整）
次に、透湿性剥離紙（王子製紙株式会社製「１００ＧＶＷ」）に、乾燥後の厚みが７０μｍとなるように前記エマルジョン型粘着剤を塗工し、８０℃で３０秒間乾燥させ、残留水分３７％の剥離紙付き粘着剤層を２枚調製した。次に、坪量１４ｇ／ｍ２のレーヨン系不織布の両面に、前記剥離紙付き粘着剤層を両面に４０Ｎ／ｃｍの圧力で転写し、４０℃のオーブンにて２日間放置し、残留水分１．５％の両面粘着テープを作成した。
【００４２】
（実施例２）
粘着テープの調整において、乾燥時間を８０℃で６０秒間乾燥させ、残留水分２５％の剥離紙付き粘着剤層を２枚調製した以外は、実施例１と同様とすることにより、残留水分１．３％の両面粘着テープを作成した。
【００４３】
（比較例１）
粘着テープの調整において、乾燥時間を８０℃で１８０秒間乾燥させ、残留水分６％の剥離紙付き粘着剤層を２枚調製した以外は、実施例１と同様とすることにより、残留水分１．０％の両面粘着テープを作成した。
【００４４】
（比較例２）
粘着テープの調整において、剥離紙として非透湿性剥離紙（王子製紙株式会社製「ＯＫＢ−１０５ＮＣ」）を使用すること以外は、実施例１と同様とすることにより、残留水分３３％の両面粘着テープを作成した。
【００４５】
（含浸性の評価）
ＪＩＳ  Ｚ  ０２３７に準拠して、温度２３℃、相対湿度５０％の雰囲気中にて、前記両面粘着テープを幅２０ｍｍ、長さ１００ｍｍに切断し、ステンレス板に２ｋｇのローラーで圧着速さ５ｍｍ／ｓ、圧着回数１往復で貼り付けた後、１０分間放置した。次いで、引っ張り試験機（株式会社エーアンドディ製、ＲＴＡ１００）にて、３００ｍｍ／ｍｉｎの速さで、１８０度引き剥がし、不織布から粘着剤が脱落するか否かを測定した。
○：不織布からの粘着剤の脱落が認められない。
×：不織布からの粘着剤の脱落が認められる。
××：粘着剤の残留水分により、両面粘着テープとしての充分な粘着性が発現されない。
【００４６】
【表１】
2007270034.tif 000003
【図面の簡単な説明】
【００４７】
【図１】図１は、本発明の粘着テープの製造方法において、透湿性剥離紙付き粘着剤層５０と不織布又は発泡体３０とを積層するので、水分散型アクリル系粘着剤組成物２６を不織布又は発泡体３０に効果的に含浸させることができる様子を概念的に示す概略断面図である。
【図２】図２は、水分散型アクリル系粘着剤組成物を用いた粘着テープの場合に、水分散型アクリル系粘着剤組成物が粘着剤層２０から不織布又は発泡体３０の側に充分には含浸しない様子を概念的に示す概略断面図である。
【図３】図３は、溶剤型粘着剤組成物を用いた粘着テープの場合に、溶剤型粘着剤組成物が粘着剤層２１から不織布又は発泡体３０の側に良好に含浸する様子を概念的に示す概略断面図である。
【図４】図４は、本発明の粘着テープの製造方法において用いる透湿性剥離紙１０の一例を示す概略断面図であって、剥離剤層１２、クレー層１３、クラフト紙１４及びクレー層１３が、この順に積層されて構成されている。
【図５】図５は、本発明の粘着テープの製造方法において用いる透湿性剥離紙１０の一例を示す概略断面図であって、剥離剤層１２、目止め剤層１５及びクラフト紙１４が、この順に積層されて構成されている。
【図６】図６は、剥離剤層１２、ポリエチレン層１６、クラフト紙１４及びポリエチレン層１６がこの順に積層されて構成される通常の剥離紙を示す、概略断面図である。
【符号の説明】
【００４８】
１０：透湿性剥離紙
１１：剥離紙
１２：剥離剤層
１３：クレー層
１４：クラフト紙
１５：目止め剤層
１６：ポリエチレン層
２０：水分散型アクリル系粘着剤組成物からなる粘着剤層
２１：溶剤型粘着剤組成物からなる粘着剤層
２６：水分散型アクリル系粘着剤組成物
３０：不織布又は発泡体
３１：水分散型アクリル系粘着剤組成物が含浸した不織布又は発泡体
３２：溶剤型粘着剤組成物が含浸した不織布又は発泡体
４０：粘着テープ
４１：粘着テープ
４２：粘着テープ
５０：剥離紙付き粘着剤層
【図１】
2007270034.tif 000004
【図２】
2007270034.tif 000005
【図３】
2007270034.tif 000006
【図４】
2007270034.tif 000007
【図５】
2007270034.tif 000008
【図６】
2007270034.tif 000009